마이크로웨이브 용 튜브 를 트리스 ( 디 벤질 리덴 아세톤 ) 디 팔라듐 ( 0 ) ( 25 mg , 0 . 027 mmol ) , 1 , 1 '- 비스 ( 디페닐 포스 피노 ) 페로 센 ( 30 mg , 0 . 053 mmol ) ( 디 메틸 아세트아미드 ( 10 mL ) 중 ) 로 채우 고 , 질소 를 이용 하 여 탈기 시키 고 , 그 후 중간체 27 ( 150 mg , 0 . 226 mmol ) , 아연 분말 ( 5 mg , 0 . 076 mmol ) 및 시안화 아연 ( 108 mg , 0 . 9 mmol ) 을 첨가 하 였 다 . 상기 튜브 는 뚜껑 을 닫 고 , 120 ℃ 에서 12 시간 동안 가열 하 였 다 . 반응 혼합물 을 냉각 시키 고 , 얼음물 ( 30 mL ) 에 붓 고 , EtOAc ( 2 x 20 mL ) 로 추출 하 였 다 . 합한 유기 층 을 물 ( 2 x 5 mL ) 로 처리 하 고 , MgSO 4 로 건조 시키 고 , 여과 시키 고 , 진공 에서 농축 시켜 갈색 고형물 을 제공 하 였 다 . 이 고형물 을 컬 럼 크로마토그래피 ( 실리카 , 0 / 100 에서 1 / 99 까지 의 MeOH / DCM ) 로 정제 하 여 중간체 28 을 백색 고형물 ( 0 . 159 g , 정량 적 , 시스 ) 로 수득 하 고 , 이 를 다음 단계 에서 그대로 사용 하 였 다 .